(57)【要約】【要約書】  【課題】無選別古紙の脱墨パルプを用いて、白色度が高く、電子写真複写装置、プリンタ等でのジャムやカールが生じない、転写適性にすぐれた電子写真用転写紙を提供する。  【解決手段】古紙パルプを５％以上配合したクロス方向の裂断長（ＪＩＳ  Ｐ８１１３）が３．０ｋｍ以上の電子写真用転写紙であって、前記古紙パルプは無選別古紙を古紙処理工程において脱墨剤を少なくとも２ケ所以上で多段添加して製造された古紙脱墨パルプとする。脱墨剤の添加は、離解工程を経た繊維懸濁液をフローテーション処理してインキ・夾雑物を除去するプレフローテーション工程又はその前段、及び前記プレフローテーション工程を経た繊維懸濁液を撹拌混合して残存するインキ・夾雑物を繊維懸濁液に分散させる分散工程を経た繊維懸濁液を、フローテーション処理して残存するインキ・夾雑物を除去するポストフローテーション工程又はその前段とする。【選択図】なし【特許請求の範囲】
【請求項１】
古紙パルプを５％以上配合し、クロス方向の裂断長（ＪＩＳ  Ｐ８１１３）が３．０ｋｍ以上であり、かつ前記古紙パルプは無選別古紙を原料として古紙パルプ製造工程において脱墨剤を２ケ所以上で多段添加して製造されたものであることを特徴とする電子写真用転写紙。
【請求項２】
前記無選別古紙が、主として雑誌古紙及び／又は書物古紙であることを特徴とする請求項１記載の電子写真用転写紙。  
【請求項３】
前記古紙パルプの白色度（ＪＩＳ  Ｐ８１２３）が６８．０％以上であることを特徴とする請求項１又は２記載の電子写真用転写紙。
【請求項４】
前記古紙パルプ製造工程において脱墨剤の添加が、離解工程を経た繊維懸濁液をフローテーション処理してインキ・夾雑物を除去するプレフローテーション工程又はその前段、及び前記プレフローテーション工程を経た繊維懸濁液を撹拌混合して残存するインキ・夾雑物を繊維懸濁液に分散させる分散工程を経た繊維懸濁液を、フローテーション処理して残存するインキ・夾雑物を除去するポストフローテーション工程又はその前段で行われることを特徴とする請求項１又は２記載の電子写真用転写紙。
【請求項５】
前記脱墨剤がノニオン系界面活性剤であることを特徴とする請求項１、２又は４記載の電子写真用転写紙。
【請求項６】
前記プレフローテーション工程又はその前段、及び、ポストフローテーション工程又はその前段のそれぞれで添加されるノニオン系界面活性剤が、２種以上の異なるノニオン系界面活性剤であることを特徴とする請求項５記載の電子写真用転写紙。
【発明の詳細な説明】
【技術分野】
【０００１】
本発明は電子写真用転写紙に関し、詳しくは、従来禁忌品として焼却処分がなされていた無選別古紙を有効活用し、高速で使用される間接乾式電子写真方式の複写機、プリンタ、ファクシミリ、及びこれらの複合機などに安価に供することを可能にした、古紙パルプ配合の電子写真用転写紙に関する。
【背景技術】
【０００２】
近年、省資源、省エネルギーなど環境保護の観点から、古紙を原料とした古紙脱墨パルプ（古紙ＤＩＰ）を含有した再生紙が電子写真用転写紙として利用されている。
【０００３】
この電子写真用転写紙の原料となる古紙パルプは、実際には新聞紙やチラシ紙等のように多種類の夾雑物が出にくい古紙を溶解して繊維懸濁液とした後、夾雑物の除去処理、脱墨処理、漂白処理を順に経て製造するのが一般的であり、雑誌や書物などが混在した無選別古紙は殆ど利用されていない。
【０００４】
これは雑誌や書物等の古紙は、ホットメルト等の背糊が残存していたり、付録としてコンパクトディスク（ＣＤ）等がページ間に挟まれていたりするため、生産性が下がる虞や、異物やインクによる紙の品質劣化のため、特には第三世代コピーといわれる、オリジナルから電子写真用転写紙にコピーされたものを原稿（第二原図）として、これを同様の電子写真用転写紙にコピーする、さらにこのコピーされたものを第三原図として同様に電子写真用転写紙にコピーを行なうといった操作をした場合、得られたコピーは背景部が薄汚れた状態になったり、黒点（黒ポチ）が急増するという問題が生じるとともに、印字障害を招く虞がある等の問題を有していることに起因している。
【０００５】
しかしながら、資源の有効利用という観点からは。雑誌や書物等の混在する無選別古紙も利用するのが望ましい。特に、雑誌や書物等の古紙を新聞紙やチラシ紙等の古紙と選別することなく利用することができれば、古紙選別の手間が省けるという点でも望ましい。
【０００６】
もっとも、電子写真用転写紙及びその製造法については数多く提案されており、その幾つかを挙げれば次のとおりである。
(ａ）古紙パルプを含有し、白色度７０％以上であり、１個の面積が０．００５ｍｍ2以上の夾雑物を一定量以下で含有する電子写真用転写紙（特許文献１参照）、（ｂ）古紙パルプが全パルプの８０％以上、白色度７０％以上、かつ紙中のエタノール可溶有機ハロゲン含有量が一定量以下であるリサイクル紙（特許文献２参照）、（ｃ）上質古紙パルプを含有している上質系パルプを有し、該上質系パルプは全パルプの９０重量％以上の配合率を有しており、かつ、全パルプの７０重量％を超える古紙パルプ配合率を有する電子写真用再生紙（特許文献３参照）、（ｄ）顔料と接着剤を主成分とする塗被層を有し、クロス方向（ＣＤ方向）の裂断長が２．５ｋｍ以上である電子写真用転写紙（特許文献４参照）、（ｅ）紙中のエタノール可溶有機ハロゲン含有量（ＥＯＸ）及び全ハロゲン量（ＴＸ）をそれぞれ３５ｐｐｍ以下、２８０ｐｐｍ以下とした白色度７０％の印刷・情報用紙（特許文献５参照）、（ｆ）密度、抄紙方向の裂断長及び抄紙方向のヤング率の３者の積が２×１０8以上１０×１０18ｇＮ／ｍ4以下である柔軟性印刷用紙（特許文献６参照）、（ｇ）白色度が８９％以上で、かつ特定の条件下（ＩＳＯ５６３０／３に記載された条件下）で３日間処理した後の白色度が８６％である中性紙（特許文献７参照）、（ｈ）高収率パルプ（ＣＴＭＰ又はＢＣＴＭＰ）をパルプ当たり１０〜４５重量％、紙中填料を１０〜２０重量％含有する、坪量６２ｇ／ｍ2以下、不透明度８０％以上、クラーク剛度（ＭＤ）６０ｃｍ2／１００以上の情報記録用紙（特許文献８参照）などである。
【０００７】
しかし、これらの電子写真用転写紙等では古紙を利用する場合においても雑誌や書物等の古紙を積極的に用いることはしていない。
【０００８】
そこで本出願人は、先に特開２００２−１５５４８２号公報（特許文献９）において、ホットメルトやＣＤ等の熱溶融性かつアルカリ溶融性の材料を含む古紙を選別せずにそのまま利用することができる、経済的な古紙パルプ製造方法を提案した。
【０００９】
しかしながら、この方法によれば無選別古紙からなる古紙パルプの製造は可能になったものの、いまだ夾雑物やインキなどの除去は充分とはいえない。そのため無選別古紙により高品質の古紙パルプを製造すること、安価に白色度の高い、強度を有する電子写真用転写紙を提供することは、依然として困難な状況にある。
【００１０】
加えて、最近の傾向として、カラー複写機及びプリンターでのコピーが増加しており、より白色度の高い古紙パルプ配合の電子写真用転写紙が要望されている。
【特許文献１】特開平０５−１００４６５号公報
【特許文献２】特開平０５−２３９７９４号公報
【特許文献３】特開平０５−３４１５５５号公報
【特許文献４】特開２００１−８３７２９号公報
【特許文献５】特開２００１−１６４４９０号公報
【特許文献６】特開２００１−２３４４９７号公報
【特許文献７】特開２００１−３１６９９７号公報
【特許文献８】特開２００２−３８３９５号公報
【特許文献９】特開２００２−１５５４８２号公報
【発明の開示】
【発明が解決しようとする課題】
【００１１】
本発明の課題は、古紙原料として無選別古紙、特に雑誌古紙及び／又は書物古紙を主体として用い、白色度が高くかつ転写適性の良好な古紙脱墨パルプ（古紙ＤＩＰ）を配合した電子写真用転写紙を提供することにある。
【課題を解決するための手段】
【００１２】
本発明者は古紙パルプを配合した電子写真用転写紙について多くの研究・検討を行ってきた結果、無選別古紙（特に雑誌古紙、書物古紙の少なくとも一方を含むことが望ましい）を古紙ＤＩＰ製造工程で処理するに際して脱墨剤を少なくとも２ケ所の多段添加して製造された古紙パルプを配合し、クロス方向（ＣＤ方向）の裂断長を３．０ｋｍ以上とすることによって、所望の電子写真用転写紙が得られることを見出した。本発明はこれに基いてなされたものである。
【００１３】
本発明によれば、上記課題は下記（１）から（６）によって達成される。
（１）古紙パルプを５％以上配合し、クロス方向の裂断長（ＪＩＳ  Ｐ８１１３）が３．０ｋｍ以上であり、かつ前記古紙パルプは無選別古紙を原料として古紙パルプ製造工程において脱墨剤を２ケ所以上で多段添加して製造されたものであることを特徴とする電子写真用転写紙。
【００１４】
（２）前記無選別古紙が、主として雑誌古紙及び／又は書物古紙であることを特徴とする上記（１）記載の電子写真用転写紙。  
【００１５】
（３）前記古紙パルプの白色度（ＪＩＳ  Ｐ８１２３）が６８．０％以上であることを特徴とする上記（１）又は（２）記載の電子写真用転写紙。
【００１６】
（４）前記古紙パルプ製造工程において脱墨剤の添加が、離解工程を経た繊維懸濁液をフローテーション処理してインキ・夾雑物を除去するプレフローテーション工程又はその前段、及び前記プレフローテーション工程を経た繊維懸濁液を撹拌混合して残存するインキ・夾雑物を繊維懸濁液に分散させる分散工程を経た繊維懸濁液を、フローテーション処理して残存するインキ・夾雑物を除去するポストフローテーション工程又はその前段で行われることを特徴とする上記（１）又は（２）記載の電子写真用転写紙。
【００１７】
（５）前記脱墨剤がノニオン系界面活性剤であることを特徴とする上記（１）、（２）又は（４）記載の電子写真用転写紙。
【００１８】
（６）前記プレフローテーション工程又はその前段、及び、ポストフローテーション工程又はその前段のそれぞれで添加されるノニオン系界面活性剤が、２種以上の異なるノニオン系界面活性剤であることを特徴とする請求項５記載の電子写真用転写紙。
【発明の効果】
【００１９】
請求項１記載の発明によれば、無選別古紙を古紙ＤＩＰの製造工程において脱墨剤を２段以上の多段添加により処理して製造された古紙パルプは、インキ・夾雑物が充分に除去されて白色度が高いため、この古紙パルプを全パルプの５重量％以上配合した電子写真用転写紙は白色度が高く背景には異物が殆んど存在しない良質なものである。また、カラー複写機やカラープリンターが高速であると、電子写真用方式のトナー画像の熱定着時に用紙はＣＤ方向への伸びが顕著になるが、本発明の転写紙はＣＤ方向の裂断長（ＪＩＳ  Ｐ８１１３）が３．０ｋｍ以上であるため、高速出力のフルカラー複写機及びプリンターでのＣＤ方向への伸びがみられず、高画質を得ることができる。
【００２０】
請求項２記載の発明によれば、古紙原料が雑誌、書物等の古紙を主体としており、製造された古紙パルプは無機填料である灰分の量が多いことから、調成工程で填料を加える必要がなく、仮に加える必要があったにしてもその添加量は少なくて済むため、コスト削減をもたらすことができる。
【００２１】
請求項３記載の発明によれば、古紙パルプの白色度が６８．０％以上であることにより転写紙の白色度は高く、カラー複写機及びカラープリンターでのカラーコピーはより良質なものとして得ることができる。
【００２２】
請求項４記載の発明によれば、無選別古紙のパルプ化における脱墨剤の添加をプレフローテーション工程及びポストフローテーション工程、あるいはそれぞれの前段で行っているため、インキ・夾雑物の除去が極めて良好であり、白色度の高い電子写真用転写紙を得ることができる。
【００２３】
請求項５記載の発明によれば、脱墨剤として用いられる界面活性剤をノニオン系界面活性剤としたことでフローテーション効果が良好である。
【００２４】
請求項６記載の発明によれば、界面活性剤を２種以上併用することによりフローテーション効果がより良好なものとなる。
【００２５】
なお、上記「無選別古紙」とは、（財）古紙再生促進センター編集の古紙統計年報における、古紙品種分類に記載の品種（上白・カード、特白・中白・白マニラ、模造・色上（アートを含む。）、切付・中更反古、茶模造紙（洋段を含む。）、新聞、雑誌、段ボール、台紙・地券・ボール）のうち、少なくとも２品種が混在したものを言い、特に雑誌古紙及び／又は書物古紙を主とするものである
【発明を実施するための最良の形態】
【００２６】
本発明の電子写真用転写紙は、古紙パルプ、すなわち無選別古紙ＤＩＰ（雑誌・書物古紙ＤＩＰを主体とするものを含む）を配合したものであり、この古紙パルプはパルプ全体の５重量％以上、好ましくは５０〜１００重量％で配合される。灰分量が他の古紙パルプに較べて多い無選別古紙ＤＩＰを全パルプに対して５重量％以上としたことにより、調成工程での填料の添加を省くことができ、或いは填料の添加を行なうにしてもその添加量を少なくすることができる。
【００２７】
本発明の転写紙にはバージンパルプが含まれていてもよい。バージンパルプとしては、特に限定されるものではなく、例えば、サルファイトパルプ、クラフトパルプ、セミケルカルパルプ、ケミグラウンドパルプ、砕木パルプ、リファイナーグランドパルプ、サーモメカニカルパルプ等が挙げられる。
【００２８】
本発明の転写紙は、ＣＤ方向の裂断長（ＪＩＳ  Ｐ８１２３）が３．０ｋｍ以上のものである。
【００２９】
ＣＤ方向の裂断長が３．０ｋｍ以上としたことの理由は、裂断長が３．０ｋｍ未満であると高速コピーに対応することができず、転写紙の伸びを抑制して高画質を得ることができないためである。
【００３０】
裂断長を３．０ｋｍ以上にする方法としては、例えば、使用されるパルプの材料あるいは転写紙製造条件のうち、パルプの種類の選択（バージンパルプとして剛性の高い針葉樹パルプを用いる）、紙力増強剤の添加、及び樹脂の含浸や塗工等により転写紙に強度を付与させたり、低いカレンダー線圧で所望の裂断長を得る方法などが採用できる。
【００３１】
本発明においては、古紙パルプの白色度が６８．０％以上であり、この白色度は例えばパルプ製造時の脱墨工程（フローテーション工程）を２段にして脱墨性を向上させたことにより得ることができる。白色度６８．０％以上の古紙パルプを配合した電子写真用転写紙は高い白色度を有するものである。
【００３２】
本発明における無選別古紙ＤＩＰの製造法は、一般の古紙パルプのＤＩＰ製造法と実質的に同じであるが、古紙処理工程すなわちＤＩＰ製造工程において脱墨剤を少なくとも２ケ所以上で多段添加する点で相違する。
【００３３】
一般のＤＩＰ製造では、先ず古紙をパルパーに投入する。パルパーでは古紙を苛性ソーダ、ケイ酸ナトリウムなどのアルカリを含む水で希釈、溶解（離解）して繊維懸濁液にする（離解工程）。ここではインクの剥離や副次的ながら漂白も進む。
【００３４】
繊維懸濁液は高濃度クリーナーに送られて、古紙に付いていたホチキス等の重い異物（夾雑物）を除去する（粗選工程）。
【００３５】
次いで、繊維懸濁液は濃縮・洗浄された後、ニーダーまたはディスパーサーでさらに汚れの剥離を促進したり、剥離したこれらの大きさを調整して除去しやすく調整することが行なわれることがある。漂白薬品処理がある場合は、この後の熟成工程又は除塵（精選）工程の後段で行われるのが一般的である。
【００３６】
熟成の後、繊維懸濁液はフローテーションによって脱墨される。フローテーションは１％程度の濃度の繊維懸濁液に細やかな気泡を注入し、脱墨剤の働きで適当な大きさまで凝集したインク粒子に気泡を吸着し、浮上除去される（脱墨工程）。
【００３７】
脱墨された繊維懸濁液はさらにスクリーンで異物が取り除かれ（精選工程）た後、濃縮洗浄され、さらに漂白工程で漂白されて古紙パルプが製造される。漂白工程は、薬品を使用してパルプを白くする工程である。薬品には一般に、過酸化水素、ハイドロサルファイド、二酸化チオ尿素、ハイポ等の他、高い白色度を得るためにホルムアミジンスルホン酸（ＦＡＳ）も用いられる。
【００３８】
本発明の無選別古紙の古紙処理工程においては、上記のＤＩＰ製造工程の少なくとも２ヶ所で脱墨剤が添加される。
【００３９】
この少なくとも２ヶ所での脱墨剤の添加は、種々の態様が採用されてよいが、好ましくはフローテーションによる脱墨工程を、プレフローテーション工程とポストフローテーション工程との２段とし、それぞれの工程又はその前段において脱墨剤を添加して行なうことができる。すなわち、プレフローテーション工程で離解工程を経たパルプスラリーをフローテーション処理してインク・夾雑物などの異物を除去し、次いで、プレフローテーション工程を経たパルプスラリーを機械的撹拌により撹拌混合して残存するインク・夾雑物をパルプスラリー中に分散させた後、これを更にポストフローテーション工程でフローテーション処理してインク・夾雑物を除去する手段である。
【００４０】
より具体的に説明すれば次のとおりである。
【００４１】
まず、原料となる古紙、すなわち新聞紙、チラシ、雑誌、書物等が混在した無選別古紙をパルパーに投入する。パルパーでは古紙を水で希釈、溶解（離解）して繊維懸濁液にする。この繊維懸濁液はターボセパレーターに送られ、パルパーにおいて溶解しきれなかった繊維懸濁液中に残存する古紙を溶解する。
【００４２】
古紙が完全に溶解された繊維懸濁液は高濃度クリーナーに送られ、古紙に付いていたホッチキス等の重い異物（夾雑物）を除去する。続いて、繊維懸濁液はスクリーンに送られて比較的大きい異物を除去する。
【００４３】
異物が除去された繊維懸濁液はプレフローテーターの送られ、加圧浮上効果によって、繊維に付着したインクを除去する。
【００４４】
インクを除去した後、繊維懸濁液はクリーナーに送られ、さらにスクリーンに送られる。クリーナーでは比重の違いを利用して微細な異物を除去し、スクリーンでは体積の違いを利用して微細な異物を除去する。
【００４５】
微細な異物が除去された繊維懸濁液は脱水機に送られて脱水される。この脱水により高濃度になった繊維懸濁液はディスパーザーに送られ、クリーナー及びスクリーンで除去することができなかった異物を細かく分解し、インクとともに水中に分散させる。
【００４６】
異物及びインクが分散した状態の繊維懸濁液は、晒しタワーで主として過酸化水素によって繊維懸濁液中の繊維を漂白する。
【００４７】
漂白された繊維懸濁液はポストフロテーターに送られて、加圧浮上効果によってディスパーザーにおいて分散した異物及びインクを除去する。
上記過程において、プレフロテーターに導入する以前の繊維懸濁液及びポストフローテーターに導入する以前の繊維懸濁液には、それぞれ脱墨剤が添加される。
【００４８】
このため、プレフロテーター工程（脱墨工程）又はその前段で脱墨剤が添加される箇所は、例えば離解工程であっても、プレフロテーター工程に導入される直前の繊維懸濁液への添加であってもよい。また、ポストフロテーター工程（脱墨工程）又はその前段で脱墨剤が添加される箇所は、繊維懸濁液がプレフローテーター工程での処理が済んだところからポストフローテーター工程に導入される直前までの間であればよい。
【００４９】
脱墨剤の添加量はそれぞれの添加段階でパルプに対し０．１０〜０．３０重量％、好ましくは０．１５〜０．２０重量％である。
【００５０】
脱墨剤としては、ＤＩＰ製造で一般に使用されているノニオン系界面活性剤、アニオン系界面活性剤および両面系界面活性剤が用いられ、それぞれ２種以上を併用してもよい。このようなノニオン系界面活性剤としては、炭素炭素数６〜１２アルキル基を有し、１〜２０モルのエチレンオキサイドを付加したポリオキシエチレンアルキルフェニルエーテル、ポリオキシプロピレンアルキルエーテル、ポリオキシエチレンポリオキシプロピレンアルキルエーテル、高級脂肪酸アルカノールアミド、またはそのエチレンオキサイド付加物、しょ糖脂肪酸エステル、アルキルサッカロイド、脂肪酸グリセリンモノエステル。平均炭素数１０〜２０の直鎖、または分岐鎖のアルキル基またはアルケニル基を有し、１〜２０モルのエチレンオキサイドを付加したポリオキシエチレンアルキルまたはアルケニルエーテル等。
【００５１】
アニオン系界面活性剤としては、高級脂肪酸のアルカリ金属塩（石鹸）、平均炭素数１０〜２０の直鎖または分岐鎖のアルキル基またはアルケニル基を有し、１分子内に平均０．５〜８モルのエチレンオキサイドを付加したアルキル基またはアルケニル硫酸塩、平均炭素数１０〜１６のアルキル基を有するアルキルベンゼンスルホン酸塩、平均炭素数１０〜２０のアルキル基またはアルケニル基を有するアルキルまたはアルケニル硫酸塩、平均１０〜２０の炭素原子を１分子中に有するオレフィンスルホン酸、平均１０〜２０の炭素原子を分子中に有するアルカンスルホン酸塩、スルホサクシネートナトリウム塩、エーテルカルボン酸、モノアルキルホスフェート等である。
【００５２】
両面界面活性剤としては、アルキルベタイン型、、アミドベタイン型等を挙げることができる。
【００５３】
このような脱墨剤としては、ノニオン系界面活性剤が好適であり、特にアルキルフェノールへのエチレンオキサイド付加物が好ましい。アルキルフェノールのアルキル基の炭素数は好ましくは７〜１０であり、エチレンオキサイドの付加モル数は４〜１１、好ましくは６〜９である。
【００５４】
さらに、特に好適には、プレフローテーションの前段で添加するのノニオン系界面活性剤を発泡性の高いものとし、ポストフローテーションの前段で添加するノニオン系界面活性剤を凝集性の高いものとするのが望ましい。このようにすると、脱墨性がより好ましいものとなる。
【００５５】
このようにして得られた白色度が高く異物の少ない古紙ＤＩＰは、調成工程でサイズ剤、紙力増強剤、歩留向上剤、染料、消泡剤などの薬品と混合された後、抄紙機によって電子写真用転写紙として製造される。抄紙機としては、長網抄紙機、ツインワイヤー型抄紙機等が用いられる。
【００５６】
調成工程では、灰分量の多い雑誌古紙ＤＩＰ、書物古紙ＤＩＰ、又はこれらを含む無選別古紙ＤＩＰなどが用いられた場合には、ホワイトカーボン等の填料の添加を省略するか、その添加量を減らすことができる。
【００５７】
必要に応じて添加される填料としては、無質炭酸カルシウム、軽質炭酸カルシウム、チョーク等の炭酸カルシウム、カオリン、焼成クレー、セリサイト、タルク等の珪酸塩類やホワイトカーボン、珪石粉等の珪酸類等の無機填料や、尿素樹脂等の有機填料が使用できる。これらの填料は古紙パルプに含まれる灰分との合計量が用紙に対して１５重量％以下、好ましくは９〜１２重量％の範囲で添加することができる。
【００５８】
内添サイズ剤には、例えば、アルキルケテンダイマー系、アルケニル無水コハク酸系、強化ロジン系、ロジンエマルジョン系サイズ剤等があげられるが、電子写真方式の複写機、プリンター等における走行性の観点から、中性サイズ剤にアルケニル無水コハク酸系サイズ剤を使用するのが好ましい。内添サイズ剤の使用量は、ステキヒトサイズ度が少なくとも２０秒程度を下回らないようにパルプ当たり０．１〜０．５重量％添加することが適当である。
【００５９】
紙力増強剤、歩留向上剤、染料、消泡剤なども上記の填料や内添サイズ剤と同様、従来から使用されてきたものをそのまま使用することができる。
【００６０】
また、本発明の電子写真用転写機において、画像の乱れを防止し、適当なコピー画像鮮明性を維持するため、塩化ナトリウム、塩化カリウム、スチレン−マレイン酸共重合体、第４級アンモニウム塩等の導電剤を抄紙機のサイズプレスで表面塗工して、転写紙の表面電気抵抗（ＪＩＳ  Ｋ６９１１）を１０９〜１０１０Ω（２０℃、６５％ＲＨ）にすることが好ましい。
【００６１】
さらに、コピー画像部の鮮鋭度を向上させるために、キャレンダー処理等により表面の凹凸を少なくして、転写紙の平滑度を１０秒以上にするのが好ましい。
【００６２】
本発明の転写紙は必要に応じて、その表面に顔料及び接着剤を主成分とする、乾燥重量で片面あたり２．０〜５．０ｇ／ｍ２の塗工層を塗工装置を用いて設けることができる。
【００６３】
顔料としては、通常の塗工紙に用いられる顔料、例えば、重質炭酸カルシウム、軽質炭酸カルシウム、二酸化チタン、水酸化アルミニウム、タルク、硫酸バリウム、その他の鉱物質顔料や、ポリスチレン樹脂微粒子、尿素ホルムアルデヒド樹脂微粒子、その他の有機系顔料が挙げられる。
【００６４】
接着剤としては、スチレン−ブタジエン系、スチレン−アクリル系、その他の合成樹脂系接着剤、酸化澱粉、エステル化澱粉、カゼイン、大豆蛋白その他の天然系接着剤が挙げられる。
【００６５】
これら顔料と接着剤の割合は、顔料１００重量部に対し接着剤５〜５０重量部が適当である。また、必要に応じて、塗工層には分散剤、増粘剤、保水剤、消泡剤、耐水化剤等が添加される。
【００６６】
本発明の電子写真用転写紙について、さらに詳細に説明する。
【００６７】
本発明では、電子写真用転写紙のＪＩＳ Ｐ―８１１３による破断伸びが、縦方向、横方向共に１０％未満であることが重要である。１０％未満の場合には良好な寸法安定性を示し、又、原紙を電子写真用転写装置において高温下で複写しても原紙に皺や印字情報のゆがみが発生しない。一方、破断伸びが１０％を超えたものは電子写真用転写装置での走行不良や紙詰まり、複写情報の歪みが生じるという問題が発生する。
【００６８】
本発明では、縦方向と横方向で比べた場合に、縦方向と横方向の引張破断伸びが同等であることが好ましい。これは電子写真用転写紙が枚葉で搬送される時に転写紙全体に亘り、トナー定着のために高温が付与されるからであり、原紙に皺や印字情報の歪みを抑えるためには、縦方向と横方向の引張破断伸びが同等であることが重要である。
【００６９】
本発明において、電子写真用転写紙の縦方向と横方向の引張破断伸びを同等にする方法としては、抄紙時の繊維配向が縦方向と横方向とが同等になるように、インレット吐出量とワイヤー速度を適合させることが最も効果的である。
【００７０】
更に、金属ロールと弾性ロールの組み合わせなるソフトカレンダーを併用し、高温で電子写真用転写紙表面の平滑性を高めることが、嵩を向上し、剛度（紙の柔軟性・弾性）を維持することができるため、好適に利用できる。
【００７１】
縦方向と横方向の引張破断伸びを共に１０％未満に抑える方法としては、一般的にウェットパートのパルプ繊維の流れ方とワイヤーへの定着の仕方を変えることにより、又は乾燥時のテンションをコントロールすることにより、抄紙機の縦方向の強度と横方向の強度の比（以後、Ｔ／Ｙ比と略）を抑え、縦方向と横方向とを同等にすることにより達成することができる。なお、抄紙原料であるパルプや古紙パルプを叩解することにより、あるいはポリアミドポリアミンエピクロルヒドリン樹脂やメラミン・ホルムアルデヒド樹脂などの湿潤紙力増強剤やポリアクリルアミドなどの紙力増強剤を内添することにより、引張強度の向上により引張破断伸びを見かけ上大きくすることが可能であるが、効果は十分ではなく、本発明においては引張破断伸びを高めるための補助的な方法である。
【００７２】
他方、パルプ繊維の選択によって引張破断伸びを高めることが可能である。即ち、アルカリ処理パルプ、リンターパルプ、カールドファイバーなどに代表されるパルプ繊維がクリンプしたパルプを使用することにより、縦方向と横方向の引張破断伸びを同等にする効果が期待できる。
【００７３】
本発明に使用するパルプ原料は、雑誌古紙を主体とする無選別古紙の他、ＬＵＫＰ、ＬＵＫＰ、ＬＢＫＰ、ＮＵＫＰ、ＮＵＫＰ、ＮＢＫＰなどの各種木材パルプ、麻やケナフ等の非木材パルプ、脱墨新聞古紙、ミルクカートン古紙等の古紙が使用することができ、本発明の電子写真用転写紙を製造するために抄紙機としては、ワイヤー部は長網、円網抄紙機等、乾燥は多筒、ヤンキー、スルードライヤー等が使用でき何ら制限を受けるものではない。
【実施例】
【００７４】
次に実施例をあげて本発明をより具体的に説明するが、本発明はこれらによって限定されるものではない。なお、ここでの部は重量基準である。
[古紙ＤＩＰ(Ａ)の製造]
背糊付雑誌古紙６０重量％、新聞古紙２５重量％及びチラシ古紙２５重量％からなる無選別古紙を、実施の形態で示した方法によって古紙ＤＩＰ（Ａ）を製造した。この際、脱墨剤として、プレフローテーション工程ではノニオン系界面活性剤系の脱墨剤（花王製、DI-767）、ポストフローテーション工程では高級アルコール系界面活性剤（第一工業製薬製、ダイホープ７５０）を用いた。
【００７５】
[古紙ＤＩＰ（Ｂ）の製造]
背糊付雑誌古紙８０重量％及び背糊付書物古紙２０重量％からなる古紙を実施の形態で示した方法によって古紙ＤＩＰ（Ｂ）を製造した。この際、脱墨剤として、プレフローテーション工程ではノニオン系界面活性剤系の脱墨剤（花王製、DI-767）、ポストフローテーション工程では脂肪酸系界面活性剤（第一工業製薬製、ダイホープ５３０）を用いた。
【００７６】
［古紙ＤＩＰ（Ｃ）製造］
前記古紙ＤＩＰ(Ａ)の製造において、プレフローテーション工程での脱墨剤としてノニオン系界面活性剤（栗田工業製、クリダッシュ３５２）及びノニオン系界面活性剤系の脱墨剤（花王製、DI-767）を１：１の重量割合で用い、ポストフローテーション工程での脱墨剤として高級アルコール系界面活性剤（第一工業製薬製、ダイホープ７５０）及び脂肪酸系界面活性剤（第一工業製薬製、ダイホープ５３０）を１：１の割合で用いた以外は同様にして、古紙ＤＩＰ（Ｃ）を製造した。
【００７７】
（実施例１）
古紙ＤＩＰ（Ａ）に、内添サイズ剤アルキルケテンダイマー（AS263,日本PMC製）を対パルプ１．２％で配合し抄紙した。さらに間接電子写真特性を付与するためにサイズプレス処理により、澱粉１．５ｇ／ｍ2、塩化ナトリウム０．２ｇ／ｍ2となるように塗工し、本発明の電子写真用転写紙（坪量：６５ｇ／ｍ2）を得た。この転写紙の評価を表１に示す。
【００７８】
（実施例２）
実施例１において、古紙ＤＩＰ（Ａ）の代りに古紙ＤＩＰ（Ｂ）を用いた以外は実施例１と同様にして、本発明の電子写真用転写紙を得た。この転写紙の評価を表１に示す。
【００７９】
（実施例３）
実施例１において、古紙ＤＩＰ（Ａ）の代りに古紙ＤＩＰ（Ｃ）を用いた以外は実施例１と同様にして、本発明の電子写真用転写紙を得た。この転写紙の評価を表１に示す。
【００８０】
（実施例４）
原料パルプとして、古紙ＤＩＰ（Ｂ）７５％、バージンのＬＢＫＰ２０％、ＧＰ５％を配合した。これに内添サイズ剤中世ロジンサイズ剤（サイズパインNT-87、荒川化学製）を対パルプ１．２％で配合して抄紙した。これに実施例１と同様のサイズプレス処理を施して、本発明の電子写真用転写紙を得た。この転写紙の評価を表１に示す。
【００８１】
（比較例１）
古紙ＤＩＰ（Ａ） の製造法において、ポストフローテーターの前段での脱墨剤の添加を行なわなかった以外は同様にして比較の雑誌古紙ＤＩＰ（Ｄ）を製造した。
【００８２】
続いて、実施例１において、古紙ＤＩＰ（Ａ） の代りに古紙ＤＩＰ（Ｄ）を用いた以外は実施例１と同様にして、比較の電子写真用転写紙を得た。この転写紙の評価を表１に示す。
【表１】
2005300836.tif 000002
（１）（破断伸び）ＪＩＳ Ｐ８１１３「紙及び板紙−引張特性の試験方法」に従って、装置は定速伸張形（ロードセル形）で、試験片は幅１５．０±０．１ｍｍ、チャック間長さ（つかみ間隔）１８０±１．０ｍｍで測定を行った。
（２）第三世代コピーのかぶり・黒点は、発生しないものを○、発生が目立つものを×とした。
【産業上の利用可能性】
【００８３】
本発明の電子写真用転写紙は、電子写真方式でのトナー受容紙として使用されるだけでなく、印刷用紙、インクジェット記録用紙等として利用することができる。